(57)【特許請求の範囲】
【請求項１】
レーザ誘起プラズマ発光分析によって木材の表面から得られる炭素の蛍光強度と、質量と体積の比として求められる木材の気乾密度（含水率１５％時の密度をいう。以下単に「木材密度」という。）との検量線を作成し、該検量線を使用して、木材の含水率に無関係に、かつ非破壊的に測定することを特徴とする木材密度の測定方法。
【請求項２】
前記検量線の作成時の測定対象物は、樹木の平滑な切断面において、年輪の中心と樹木の一外側または両外側を中央かつ一直線上に含む薄厚、小幅の角板（以下「角板」という。）とし、前記検量線の作成時における前記木材の表面から得られる炭素の蛍光強度が、前記中央かつ一直線上を一外側から年輪中心まで、または年輪中心を通り更に他の外側までの複数点の測定値の平均値であることを特徴とする請求項１に記載の木材密度の測定方法。
【請求項３】
前記検量線の使用時における前記木材の表面から得られる炭素の蛍光強度の測定方向が、樹木の平滑な切断面において、年輪に直交する方向であり、かつ木材の単位面積当たりの測定点数が均等になるように配分または均等になるように重み付けがなされていることを特徴とする請求項１または２に記載の木材密度の測定方法。
【請求項４】
前記木材密度の測定対象が含水率不明の木材であって、該測定対象である木材の密度から請求項１から３のいずれか１つに記載の木材密度の測定方法により得られた前記木材密度を差引き、前記測定対象である木材の単位体積当たり１５％以上或いは１５％未満の含水量を算出して、得られた含水量に基づき前記測定対象である木材の乾燥制御を行なうことを特徴とする乾燥制御方法。
【請求項５】
前記木材密度の測定対象が含水率不明の木材であって、該測定対象である木材の密度から請求項１から３のいずれか１つに記載の木材密度の測定方法により得られた前記木材密度を差引き、前記測定対象である木材の単位体積当たり１５％以上或いは１５％未満の含水量を算出して、得られた含水量に基づき前記測定対象である木材の用途選別を行うことを特徴とする用途選別方法。
【発明の詳細な説明】
【技術分野】
【０００１】
本発明は、木材の非破壊的な密度の測定方法に関し、より詳しくは、レーザ誘起プラズマ発光分析を木材の密度測定に活用し、木材の含水率に拘わらずその木材の気乾密度（含水率１５％時の密度をいう。以下単に「木材密度」という。）を非破壊的に測定する方法に関する。
【背景技術】
【０００２】
樹木の切断面に現れる年輪は、木材の密度の差が視覚的に濃淡として現れているものであり、この密度分布を調べることにより、樹木の成長量や過去の生育環境等が明らかになる。一方、木材の密度の値が、木材の強度、音の伝播、周波数、熱伝導等のあらゆる物性値と深く関係を持っているので、密度の値はこれらの諸処の特性を把握する上で極めて重要である。
【０００３】
そして、密度は単位体積(ｃｍ3)当たりの質量(ｇ)であるから、一般に木材の密度の測定は、試料の形状が正しい直方体と見なせる場合は、寸法測定によって体積を求める。また全乾（含水率０％）測定対象物等、収縮により変形したものは、浮力を応用した水銀浸漬法によって体積を求め、試料の質量をその求めた体積で割ればよい。
【０００４】
また、γ線やX線などの放射線の透過率を用いて、非破壊的に密度を測定する手法も用いられており、下記特許文献１にはマイクロフォーカスＸ線ＣＴ装置を用いた木材の密度測定の一例が示されている。
【特許文献１】特開２００６−７８２５１号公報
【発明の開示】
【発明が解決しようとする課題】
【０００５】
しかしながら、木材の密度測定の試験方法であるＪＩＳ Ｚ２１０１によると、密度の測定は試料の含水率を１５％で行うことが規定されているため、粗木取りの後、恒温恒湿室に１ヶ月から３ヵ月間投入する必要があるため、木材の密度測定には長期間を要するという問題があった。
【０００６】
また、γ線やX線などの放射線の透過率を用いて非破壊的に密度を測定するには、これらの放射線は常に水の影響を受けるために多量の水を含んだ木材の密度は測定不可能であり、所定の含水率になるように乾燥させる必要があり、短時間で密度を測定することができないという問題がある。さらにこれらの従来の密度の測定方法では、測定対象物から試料を採取する必要があるため、測定対象物を破壊しなければ測定できないという問題がある。
【０００７】
本発明は、木材の密度が木材の物理的性質を求める上で、極めて重要な値であるにも拘わらず、含水率調整に長時間を要し、測定対象物を破壊しなければならないという問題点に鑑みて、鋭意研究・検討の結果なされたものであり、簡単にして、精度の高い木材の密度を非破壊的に測定する方法を提供することを目的とするものである。
【課題を解決するための手段】
【０００８】
上記目的を達成するための第１の発明は、レーザ誘起プラズマ発光分析によって木材の表面から得られる炭素の蛍光強度と、質量と体積の比として求められる木材の気乾密度との検量線を作成し、該検量線を使用して、木材の含水率に無関係に、かつ非破壊的に測定する木材密度の測定方法である。
【０００９】
検量線を作成するときの測定対象物の含水率はＪＩＳＺ２１０１で規定されている１５％とするが、作成された検量線を使用するときの測定対象物の含水率は、１５％に限定されることなく任意でよく、得られる木材の密度は常に含水率１５％時の値が得られる。
【００１０】
第２の発明は、第１の発明において前記検量線の作成時の測定対象物は、樹木の平滑な切断面において、年輪の中心と樹木の一外側または両外側を中央かつ一直線上に含む薄厚、小幅の角板（以下、単に「角板」ともいう。）とし、前記検量線の作成時おける前記木材の表面から得られる炭素の蛍光強度が、前記中央かつ一直線上を一外側から年輪中心まで、または年輪中心を通り更に他の外側までの複数点の測定値の平均値であることを特徴とする木材密度の測定方法である。
【００１１】
測定対象物は、上記角板のみならず、伐採した樹木を軸直角にスライスし、さらに木軸の方向に年輪を中心に平行切断して年輪中心部を含む薄厚、小幅の角板相当品としてもよい。
【００１２】
第３の発明は、第１または第２の発明において、前記検量線の使用時おける前記木材の表面から得られる炭素の蛍光強度の測定方向が、樹木の平滑な切断面において、年輪に直交する方向であり、かつ木材の単位面積当たりの測定点数が均等または均等になるように重み付けがなされていることを特徴とする木材密度の測定方法である。
【００１３】
検量線使用時の測定対象物の炭素の蛍光強度の測定は、年輪の中心を含まないものであっても、測定方向が年輪に直交していればよい。
【００１４】
第４の発明は、第１乃至第３のいずれか１の発明において、前記木材密度の測定対象が含水率不明の木材であって、該含水率不明の木材の密度から前記測定した木材密度を差引き、前記含水率不明の木材の単位体積当たり１５％以上或いは１５％未満の含水量を算出して、該含水率不明の木材の乾燥コントロールに使用することを特徴とする木材密度の測定方法である。
【００１５】
第５の発明は、第１乃至第３いずれか１の発明において、前記木材の密度の測定対象が含水率不明の木材であって、該含水率不明の木材の密度から前記測定した木材密度を差引き、前記含水率不明の木材の単位体積当たり１５％以上或いは１５％未満の含水量を算出して、該含水率不明の木材の用途選別に使用することを特徴とする木材密度の測定方法である。
【発明の効果】
【００１６】
第１の発明は、レーザ誘起プラズマ発光分析によって木材の表面から得られる炭素の蛍光強度と、質量と体積の比として求められる木材の気乾密度との検量線を作成し、該検量線を使用して、木材の含水率に無関係に、かつ非破壊的に測定することを特徴とする木材密度の測定方法であるから、検量線を作成するときは、含水率が１５％の測定対象物を必要とするが、その検量線使用時の測定対象物は、含水率に関係なく炭素の蛍光強度を測定して、その炭素の蛍光強度に対応する木材密度を樹種に関係なくその検量線から読みとることができるので、木材密度を短時間に、非破壊で測定できという効果がある。
【００１７】
第２の発明は、第１の発明において、前記検量線の作成時の測定対象物は、伐採した樹木を製材した角柱体を軸直角方向にスライスし、年輪中心と角部を残し他を除外した薄厚、小幅の角板または伐採した樹木を軸直角にスライスし、さらに木軸の方向に年輪を中心に平行切断して年輪中心部を含む薄厚、小幅の角板相当品とすることができるから、検量線作成時の測定対象物の製作及び体積計算が容易で、また検量線作成時の、炭素の蛍光強度はレーザ誘起プラズマ発光分析による測定値（スポット）の単純平均値を用いることができるので、効率よく精度の高い検量線を作成できるという効果がある。
【００１８】
第３の発明は、第１または第２の発明において、前記検量線の使用時おける前記木材の表面から得られる炭素の蛍光強度の測定方向が、樹木の平滑な切断面において、年輪に直交する方向であり、かつ木材の単位面積当たりの測定点数が均等または均等になるように重み付けがなされていることを特徴とする木材密度の測定方法であるから、検量線使用時の測定対象物の炭素の蛍光強度の測定は、測定方向が年輪に直交していればよく、年輪の中心を含んでいない柱材等であっても密度の測定ができるという効果がある。また、測定点を減少させることができるので、短時間で効率的に、検量線を使用して木材密度を算出することができるという効果がある。
【００１９】
第４または第５の発明は、第１乃至第３のいずれか１の発明において、前記木材の密度の測定対象が含水率不明の木材であって、該含水率不明お木材の密度から前記測定した木材密度を差引き、前記含水率不明の木材の単位体積当たり１５％以上或いは１５％未満の含水量を算出して、該含水率不明の木材の乾燥コントロールまたは木材の用途選別に使用することができるという効果がある。
【発明を実施するための最良の形態】
【００２０】
本発明は、（１）木材の主な構成元素は炭素「Ｃ」、水素「Ｈ」、酸素「Ｏ」であり、その他に極微量Ｃａ、Ｋ、Ｎａ、Ｍｇ、Ｆｅ、Ｍｎ、Ｃｕ、Ｃｏ、Ｓｉ等を含有しているが、その重量比率（％）は、Ｃ：Ｈ：Ｏ＝５０：６：４３でほぼ一定であること、（２）木材の密度は単位体積あたりの細胞壁の量に比例すること、(３)また、木材の「Ｃ」元素は、「Ｈ」と「Ｏ」からなる水分（Ｈ２Ｏ）の量に関係なく、同体積では一定の値を示すことから、レーザ誘起プラズマ発光分析よる簡便な方法で「Ｃ」元素を定量することにより、含水率を問わず、気乾密度（含水率がＪＩＳＺ２１０１に規定の１５％）を求めることができることに着眼している。
【００２１】
図９は木材の構成元素の重量比率の分析結果を示した表であり、分析結果はＣ：Ｈ：Ｏの重量比率（％）が、Ｃ：Ｈ：Ｏ＝５０：６：４３であると上述したことと整合しており、また分析結果はこの比率が樹種が異なっても同じであることを示している。
【００２２】
最初に本発明の実施の形態に使用する分析装置について、図に基いて説明する。図１は、本発明の実施の形態に係るＬＩＢＳ（レーザ誘起プラズマ発光分析装置）１００を説明するためのブロック図である。
【００２３】
図１において、３０はレーザ発信器（例えば、ＹＡＧレーザ発信器）であり、図示しない制御手段としての主制御装置により所定のタイミングで発生する駆動パルスに基づいて、所定パルス幅のパルスレーザ光Ｌを出力する。
【００２４】
４０はレーザ発信器から出力されたパルスレーザ光を集光する光ファイバ入射系、２０はその詳細を後述する光学系ユニット、５０はレーザ光伝送用光ファイバであり、その一端が光ファイバ入射系４０に接続され、他端が光学系ユニット２０に接続されている。１０は木材を所定の形状に加工した測定対象物であり、パルスレーザ光Ｌの焦点が木材の測定面となるように配置されている。
【００２５】
７０は測定対象物である木材から放出された蛍光を分光して全ての波長と強度を測定する蛍光測定器７０であり、８０は蛍光測定器７０による測定値から、測定対象物１０に含まれている元素とその量を割り出す計算機、９０は分析結果などを表示する表示器である。６０は、蛍光伝送用光ファイバであり、一端が光学系ユニット２０に接続され、他端が蛍光測定器に接続されている。蛍光測定器７０と計算機８０とは、図示しないタイミング調整機構により各動作タイミングが制御されている。
【００２６】
図２は本発明の実施の形態に係る光学系ユニット２０の断面図である。図２において、２１はパルスレーザ光Ｌの光軸を軸線とする円筒状の本体筒部、２２はこの本体筒部２１の側部にはパルスレーザ光Ｌの光軸に対して直交する方向に設けられた蛍光導光筒部である。
【００２７】
本体筒部２１の一端である基端にはレーザ光伝送用光ファイバ５０の端部が接続され、このレーザ光伝送用光ファイバ５０の端部であるレーザ光出射面５０aを介してパルスレーザ光Ｌが本体筒部２１の内部に出射される。２３は平板上の分配反射ミラーであり、本体筒部２１内の略中央部に、パルスレーザ光Ｌの光軸に対して４５゜傾斜して設置され、パルスレーザ光Ｌを本体筒部２１の他端である先端へ向けて透過するとともに、分配反射ミラー２３の下面には可視光および紫外光を含む蛍光Ｆを反射する蛍光反射面２３１が形成されている。
【００２８】
２５は、レーザ光伝送用光ファイバ５０で伝送されるパルスレーザ光Ｌを集光して測定対象物１０に照射させるとともに、測定対象物１０の表面に含まれている原子から放出される蛍光Ｆを集光して蛍光伝送用光ファイバ６０に導光させるための集光レンズ群である。この集光レンズ群２５は、本体筒部２１の先端部に配置され、分配反射ミラー２３を透過したパルスレーザ光Ｌを集光させてから測定対象物１０へと照射させ、レーザ光入射面が平坦でレーザ光出射面が凸弧面状に突出した第１のレンズ２５１、レーザ光入射面が凸弧面状に突出しレーザ光出射面が凹弧面状に凹んだ第２のレンズ２５２、レーザ光入射面およびレーザ光出射面のそれぞれが凸弧面状に突出した第３のレンズ２５３、およびレーザ光入射面が凸弧面状に突出しレーザ光出射面が平坦な第４のレンズ２５４で構成されている。
【００２９】
そして、集光レンズ群２５には、測定対象物１０へのパルスレーザ光Ｌの照射にて放出された蛍光Ｆが入射され、この蛍光Ｆは集光された後、分配反射ミラー２３の蛍光反射面２３１に導光され蛍光導光筒部２２に反射される。したがって、この集光レンズ群２５は、パルスレーザ光Ｌが照射された測定対象物１０の表面に含まれている原子から放出される蛍光Ｆを集光する蛍光集光手段としての蛍光集光光学系でもある。
【００３０】
２４は蛍光集光レンズであり分配反射ミラー２３の蛍光反射面２３１で反射された蛍光Ｆを集光し、蛍光入射面６０ａを介し蛍光導光筒部２２の先端に接続保持された蛍光伝送用光ファイバ６０に導光している。
【００３１】
図３は、本発明の実施の形態に係る分配反射ミラー２３の波長と、透過率および反射率との関係を説明するためのグラフであり、分配反射ミラー２３は、波長の短かい方のパルスレーザ光Ｌは透過し、波長の長い方の蛍光Ｆは反射する。
【００３２】
次に、本発明の実施の形態に係る分析装置による測定対象物の元素の分析方法について説明する。
【００３３】
所定の形状に加工した木材である測定対象物１０を分析装置から照射されるパルスレーザ光Ｌの焦点位置にセットした後、レーザ発振器３０によりパルスレーザ光Ｌを出力する。出力したパルスレーザ光Ｌは、光ファイバ入射系４０にて集光されてからレーザ光伝送用光ファイバ５０により光学系ユニット２０へと伝送され、分配反射ミラー２３を透過し、集光レンズ群２５で集光されて測定対象物１０の表面に照射される。
【００３４】
パルスレーザ光Ｌの照射により測定対象物１０の表面は高温度に瞬時に加熱されてプラズマ化され、測定対象物１０の表面からプラズマが発生する。
【００３５】
測定対象物１０の表面からプラズマが発生した後、レーザ発振器３０からのパルスレーザ光Ｌの照射を停止し、パルスレーザ光Ｌの照射停止とともに、測定対象物１０の表面で発生したプラズマが再結合を始め、数μ秒ないし数十μ秒の間は測定対象物１０中の元素は励起状態のまま原子となり、この励起状態の原子が下準位に遷移するとき、原子は原子数に比例した蛍光Ｆを放出する。
【００３６】
放出された蛍光Ｆは、集光レンズ群２５に入射し、この集光レンズ群２５で集光され分配反射ミラー２３の蛍光反射面２３１で反射されて蛍光導光筒部２２内へと導光される。蛍光導光筒部２２内へと導光された蛍光Ｆは、蛍光集光レンズ２４で集光され蛍光伝送用光ファイバ６０の蛍光入射面６０ａに導光される。
【００３７】
そして、蛍光伝送用光ファイバ６０により導光された蛍光Ｆは蛍光測定器７０内に伝送され、蛍光測定器７０で蛍光Ｆは分光され全ての波長と強度が測定され、計算機８０により測定対象物１０に含まれている元素とその量が割り出され、分析結果等が表示器９０で表示される。
【００３８】
このように、集光レンズ群２５により、レーザ光伝送用光ファイバ５０で伝送するパルスレーザ光Ｌが集光され測定対象物１０に照射されるとともに、パルスレーザ光Ｌの照射によって測定対象物１０の表面に含まれている原子から放出される蛍光Ｆが集光され蛍光伝送用光ファイバ６０に伝送されるので、測定対象物１０の形状の影響による感度低下が少なく、高い分析精度が得られる。
【００３９】
上述の分析装置、分析方法は本発明を実施するための一例であって、これに限定されるものではなく、これらを変形した分析装置、分析方法が適用できることは特に言及するまでもない。
【００４０】
次に、検量線の作成方法について説明する。（１）まず、密度の異なる測定対象物を作製する。図４は本発明の実施の形態に係る測定対象物を説明するために例示したものであり、図（Ａ）は伐採した樹木を製材した柱状体を軸直角方向にスライスした正方形板の平滑なスライス面を示している。図（Ｂ）は、本実施の形態に係る検量線作成のための測定対象物であり、図（Ａ）の正方形板の年輪中心と角部を残し他を除外した角板を示している。角板は、伐採した樹木を軸直角にスライスし、さらに木軸の方向に年輪を中心に平行切断して年輪中心部を含む薄厚、小幅の角板相当品としてもよいし、上記角板または角板相当品における年輪中心から一側端までの半分としてもよい。
【００４１】
測定対象は、数種類取り揃える。樹種は密度が異なれば、同種のものでも異種のものでもよい。但し、検量線の作成に当ては、木の密度の測定方法として従来から使用されている軟Ｘ線デンシトメトリを活用するため、含水率はＪＩＳＺ２１０１で規定されている１５％とする必要がある。
【００４２】
即ち、木の密度は、含水量によって異なるが、作成される検量線は含水率が１５％時の密度を表示するものとなる。
【００４３】
（２）図５は本発明の実施の形態に係る検量線の作図方法を説明するためのグラフである。図５の左側（第２象限）は、従来木の密度の測定方法として使用されている軟Ｘ線デンシトメトリによる木の密度を表示したグラフである。横軸がＸ線の透過度、縦軸が木の密度であり、直線が検量線Ｒである。
【００４４】
右側（第１象限）は、本実施の形態に係るレーザ誘起プラズマ発光分析による木の密度を表示したグラフである。横軸が炭素の蛍光強度、縦軸が木の密度であり、直線が検量線Ｓを表示している。検量線Ｒは従来の軟Ｘ線デンシトメトリにより実測した値（グラフ上、×印）より求めたものであり、詳細は省略する。
【００４５】
（３）検量線Ｒ上の点（Ｔ）に対応する測定対象物（図４（Ｂ）参照）と同一対象物について、年輪中心と両端の角部を含む直線上を所定の間隔で炭素の蛍光強度を測定し、その平均値を第１象限の横軸上にとり（点1、単位はａ.ｕ.）、検量線Ｒ上の点（Ｔ）の木の密度（縦軸上、点２）をとる。
【００４６】
（４）横軸上の点１と縦軸上の点２から、第１象限に点（Ｖ）を求める。
【００４７】
（５）（２）と同様に、検量線Ｒ上の点（Ｕ）に対応する測定対象物と同一対象物について、年輪中心と両端の角部を含む直線上を所定の間隔で炭素の蛍光強度を測定し、その平均値を第１象限の横軸上にとり（点３、単位はａ.ｕ.）、検量線Ｒ上の点（Ｔ）の木の密度（縦軸上、点４）をとる。
【００４８】
（６）横軸上の点３と縦軸上の点４から、第１象限に点（Ｗ）を求める。
【００４９】
（７）第１象限にプロットされた点（Ｖ）、点（Ｗ）を通る直線を引くと、この直線が検量線Ｓである。
【００５０】
横軸は、検量線Ｓが所定の傾斜となるように任意にとればよい。
【００５１】
また、本実施の形態においては、測定対象物を角板または角板相当品としたが、これに限定されるものではない。測定対象物を角板または角板相当品とするのは、検量線作成時において、スポットとして測定した炭素の蛍光強度を単純平均した平均値を横軸にとればよいからであり、密度計算時の体積計算が容易だからでる。
【００５２】
また、炭素の蛍光強度の測定点は、木材の一般的組織を代表するように、木口断面において、年輪に直交する方向に２００μｍ以下の等間隔とするのが好ましい。
【００５３】
次に、作成した検量線を使用して木材密度を算出する方法について説明する。
【００５４】
（１）樹木の平滑な切断面について、年輪中心を含む直線上を両外側まで、所定間隔で炭素の蛍光強度（スポット）を測定し、その平均値を求める。
【００５５】
但し、炭素の蛍光強度の測定点が木材の断面積に対して、均等になるように配分する、または均等になるように、測定点の測定値に対する重み付けをする。
【００５６】
（２）（１）で求めた炭素の蛍光強度を先に作成した検量線を示すグラフの横軸にとり、検量線Ｓとの交点より、縦軸の木材の密度を求める。この木材の密度が含水率１５％時の木材の密度である。
【００５７】
上述において、検量線Ｒは、軟Ｘ線デンシトメトリ法を活用する場合について説明したが、これを使用しないで、密度の異なる複数の測定対象の木材を用意して、従来の体積と質量から求められる密度とレーザ誘起プラズマ発光分析を使用して、検量線を求めても良い。
【００５８】
上述の通り、本実施の形態に係る方法により、作成した検量線を使用することにより、その測定対象物の含水率１５％時の密度を知ることができることから、含水率不明の木材の密度から、本実施の形態に係る測定法で求めた含水率１５％時の密度を差し引くことによって、単位体積当たり１５％以上或いは１５％未満の含水量を求めることができるので、含水率不明の木材の水分管理、乾燥工程の厳密なコントロール、乾燥度に起因する木材の用途選別等が現場において、短時間に非破壊的にできるのでその効用は大きい。  
【００５９】
また、本実施の形態に係る炭素の蛍光強度の測定は大気中で測定できるので、製造現場におけるオンライン測定が可能である。
【００６０】
また、樹木の平滑な切断面の面分布測定が可能であり、レ−ザ照射によるスポット分析であることから、樹木の平滑な切断面の表面を局部破壊して分析できるので、同一部位にレ−ザ照射を繰り返すことで、切断面に付着した異物の影響を除去した炭素の蛍光強度の測定が可能である。さらに光ファイバ伝送により、分析装置本体と測定ヘッドを離して設置する遠隔分析ができるので、製造ラインに組み込んだ分析が可能である。
【実施例】
【００６１】
（１）分析装置（ＬＩＢＳ）
東芝電子管デバイス株式会社ＬＩＳ−２０１シリーズ
（２）測定対象物
樹種  スギ
形状  角板
長さ×幅×厚さ：約１６０ｍｍ×２５ｍｍ×５ｍｍ
含水率  １５％
測定対象物数
６枚
（３）測定
測定面    測定対象物の平滑な表面
測定範囲・方向    年輪中心を含む測定対象物の中央線上を一端から他端まで年輪に直角に測定対象物の長手方向
測定間隔            ５００μｍ    
レーザスポット径    ３６０μｍ  
（４）測定結果
図６は、本発明の実施形態に係るレ−ザ誘起プラズマ発光分析による木材の構成元素の波長と蛍光強度を示したグラフである。波長２４７.９ｎｍの所に炭素による強い蛍光が表れている。
【００６２】
図７は、本発明の実施例に係るレ−ザ誘起プラズマ発光分析方法により作成された検量線であり、６測定対象物の内の１測定対象物の左側のデータを示している。測定対象物の年輪中心を含み左端までの左側の測定点毎の炭素の蛍光強度を任意単位（ａ.ｕ.）で表示し（右側は省略）、切断刃物に付着したオイルが、測定対象物である木口表面に付着した影響と考えられる測定初期のデータのバラツキを除去するため、４回目以降のデータを示している（測定回数毎のバラツキを示すグラフは省略）。晩材部（年輪部）は炭素の蛍光強度が高く、早材部（年輪間）においては、炭素の蛍光強度が低くなっており、木材の組織の差異が炭素の蛍光強度の相違として表示されている。
【００６３】
図８は、本発明の実施例に係るレーザ誘起プラズマ発光分析を活用して作成した検量線である。□点は、軟Ｘ線デンシメトリーの実測定点を本検量線上にスライドさせたものであり、●点が、従来法による測定対象物の体積と質量から求めた密度と、本発明に係る炭素の蛍光強度との関係から求められた実測点であるが、従来法による●点の軟Ｘ線デンシメトリーを活用した検量線とのずれも小さく、本発明に係る検量線の精度は高く、この検量線を使用して精度の高い木材密度を測定することが可能である。
【００６４】
なお、検量線作成時、図７に示す測定対象物の年輪中心からの距離に対する炭素の蛍光強度（横軸）を単純平均した値を使用して図８の●点を表示したが、炭素の蛍光強度（横軸）を距離に関して積分して、その積分値を測定範囲（距離）で割った値を使用すれば、より精度を上げることができる。
【図面の簡単な説明】
【００６５】
【図１】本発明の実施形態に係るＬＩＢＳ（レ−ザ誘起プラズマ発光分析装置）を説明するためのブロック図である。
【図２】本発明の実施形態に係る光学系ユニットの断面図である。
【図３】本発明の実施形態に係る分配反射ミラーの波長と、透過率および反射率との関係を説明するためのグラフである。
【図４】本発明の実施形態に係る測定対象物を説明するため例示したものである。
【図５】本発明の実施形態に係る検量線の作図方法を説明するためのグラフである。
【図６】本発明の実施形態に係るレ−ザ誘起プラズマ発光分析による木材の構成元素の波長と蛍光強度を示したグラフである。
【図７】本発明の実施例に係る測定対象物の炭素の蛍光強度を示したグラフである。
【図８】本発明の実施例に係るレ−ザ誘起プラズマ発光分析の活用により作成した検量線である。
【図９】木材の構成元素の比率（重量比）を示した一覧表である。
【符号の説明】
【００６６】
１００・・・ＬＩＢＳ（レーザ誘起プラズマ発光分析装置）
１０・・・測定対象物（角板）
２０・・・光学系ユニット
２１・・・本体筒部
２２・・・蛍光導光筒部
２３・・・分配反射ミラー
２３１・・・蛍光反射面
２４・・・蛍光集光レンズ
２５・・・集光レンズ群
２５１・・・第１レンズ
２５２・・・第２レンズ
２５３・・・第３レンズ
２５４・・・第４レンズ
３０・・・レーザ発信器
４０・・・光ファイバ入射系
５０・・・光ファイバ（レーザ光伝送用）
５０ａ・・・レーザ光出射面
６０・・・光ファイバ（蛍光伝送用）
６０ａ・・・蛍光入射面
７０・・・蛍光測定器
８０・・・計算機
９０・・・表示器
Ｌ・・・パルスレーザ光
Ｆ・・・蛍光
【図１】
0005220481.tif 000002
【図２】
0005220481.tif 000003
【図３】
0005220481.tif 000004
【図４】
0005220481.tif 000005
【図５】
0005220481.tif 000006
【図６】
0005220481.tif 000007
【図７】
0005220481.tif 000008
【図８】
0005220481.tif 000009
【図９】
0005220481.tif 000010